КАТАЛИТИЧЕСКОЕ ГАЗОФАЗНОЕ ФТОРИРОВАНИЕ

1. Способ фторирования, который содержит:
- стадию активации, содержащую контактирование катализатора фторирования с потоком газа, содержащего окислитель, в течение, по меньшей мере, одного часа; и
- по меньшей мере, одну реакционную стадию, содержащую взаимодействие хлорированного соединения с фторидом водорода в газовой фазе в присутствии катализатора фторирования с тем, чтобы получить фторированное соединение.
2. Способ по п. 1, который содержит множество реакционных стадий, чередующихся с множеством стадий регенерации, в котором реакционные стадии содержат взаимодействие хлорированного соединения с фторидом водорода в газовой фазе в присутствии катализатора фторирования, и стадии регенерации содержат контактирование катализатора фторирования с потоком газа, содержащим окислитель.
3. Способ по любому одному из пп. 1 или 2, в котором потоком газа, содержащим окислитель, стадии активации и/или стадий регенерации является кислородсодержащий газовый поток.
4. Способ по любому одному из пп. 1 или 2, в котором стадия активации и/или стадии регенерации содержат контактирование катализатора фторирования с потоком газа, содержащим окислитель, в течение, по меньшей мере, 2 ч, предпочтительно, в течение, по меньшей мере, 4 ч, более предпочтительно, в течение, по меньшей мере, 10 ч, и, даже более предпочтительно, в течение, по меньшей мере, 15 ч.
5. Способ по любому одному из пп. 1 или 2, в котором поток газа, содержащий окислитель, стадии активации и/или стадий регенерации содержит фторид водорода помимо окислителя, и в котором пропорция окислителя в потоке газа, содержащем окислитель, стадии активации и/или стадий регенерации составляет, предпочтительно, от 2 до 98 мол.%, и, более предпочтительно, от 5 до 50 мол.%, по отношению к общему количеству окислителя и фторида водорода.
6. Способ по любому одному из п.п. 1 или 2, в котором поток газа, содержащий окислитель, стадии активации и/или стадий регенерации не содержит фторид водорода и является, предпочтительно, воздухом.
7. Способ по любому одному из п.п. 1 или 2, в котором стадия активации и/или стадии регенерации содержат контактирование катализатора фторирования с потоком газа фторида водорода либо:
- перед контактированием катализатора фторирования с потоком газа, содержащим окислитель; либо
- после контактирования катализатора фторирования с потоком газа, содержащим окислитель.
8. Способ по любому одному из пп. 1 или 2, в котором стадия активации содержит предварительную стадию взаимодействия хлорированного соединения с фторидом водорода в газовой фазе в присутствии катализатора фторирования перед контактированием хлорированного соединения с потоком газа, содержащим окислитель.
9. Способ по любому одному из пп. 1 или 2, в котором поток газа, содержащего окислитель, контактирует с катализатором фторирования в ходе стадии активации и/или стадий регенерации при температуре от 250 до 500°C, предпочтительно, от 300 до 400°C, более предпочтительно, от 350 до 380°C.
10. Способ по любому одному из пп. 1 или 2, в котором фторированным соединением является фтороолефин, предпочтительно, фторопропен, и, более предпочтительно, 2,3,3,3-тетрафторо-1-пропен.
11. Способ по любому одному из пп. 1 или 2, в котором хлорированное соединение выбрано из гидрохлороуглеродов, гидрохлорофтороуглеродов и гидрохлорофтороолефинов и, предпочтительно, выбрано из 2-хлоро-3,3,3-трифторо-1-пропена, 1,1,1,2,3-пента-хлоропропана, 1,1,2,2,3-пентахлоропропана, 2,3-дихлоро-1,1,1-трифторопропана, 2,3,3,3-тетрахлоро-1-пропена и 1,1,2,3-тетрахлоро-1-пропена, и, более предпочтительно, 2-хлоро-3,3,3- трифторо-1-пропена.
12. Способ по любому одному из пп. 1 или 2, в котором катализатор фторирования является катализатором на носителе и, предпочтительно, нанесен на носитель, выбранный из фторированного оксида алюминия, фторированного оксида хрома, фторированного активированного угля или графитового углерода.
13. Способ по любому одному из пп. 1 или 2, в котором катализатор фторирования является катализатором без носителя.
14. Способ по любому одному из пп. 1 или 2, в котором катализатор фторирования дополнительно содержит сокатализатор, выбранный из Co, Zn, Mn, Mg, V, Mo, Te, Nb, Sb, Ta, P, Ni или их смесей, предпочтительно, Ni, и указанный сокатализатор, предпочтительно, присутствует в количестве от примерно 1 до 10% масс. указанного катализатора фторирования.
15. Способ по любому одному из пп. 1 или 2, в котором катализатор фторирования представляет собой смешанный катализатор хром/ никель с атомным соотношением никель:хром, предпочтительно, от 0,5 до 2 и, более предпочтительно, приблизительно 1.
16. Способ по любому одному из пп. 1 или 2, в котором мольное соотношение (фторид водорода):2-хлоро-3,3,3-трифторо-1-пропен составляет от 3:1 до 150:1, предпочтительно, от 4:1 до 70:1, более предпочтительно, от 5:1 до 50:1 и, даже более предпочтительно, от 10:1 до 30:1.
17. Способ по любому одному из пп. 1 или 2, в котором реакционные стадии выполняются при давлении от 1 до 20 бар (от 100 до 2000 кПа), предпочтительно, от 5 до 15 бар (от 500 до 1500 кПа), более предпочтительно, от 7 до 10 бар (от 700 до 1000 кПа).
18. Способ по любому одному из пп. 1 или 2, в котором реакционные стадии выполняются при температуре от 200 до 450°C, предпочтительно, от 300 до 430°C, более предпочтительно, от 320 до 420°C, и даже более предпочтительно, от 340 до 380°C.
19. Способ по любому одному из пп. 1 или 2, в котором время контактирования между фторидом водорода и хлорированным соединением в ходе реакционных стадий составляет от 6 до 100 с, предпочтительно, от 10 до 80 с, более предпочтительно, от 15 до 50 с.
20. Способ по любому одному из пп. 1 или 2, в котором реакционные стадии выполняются в присутствии окислителя, такого как кислород, соотношение кислорода составляет, предпочтительно, от 0,05 до 15 мол.%, более предпочтительно, от 0,5 до 10 мол.% и, наиболее предпочтительно, от 5 до 10 мол.%, по отношению к общему количеству хлорированного соединения и кислорода.